(57)【要約】【課題】低コストであり、テレスコープ現象やテープ側面からの糊のはみ出しを生じにくく、かつ粘着力に優れた粘着剤用組成物を提供する。【解決手段】天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなることを特徴とする粘着剤用組成物。【選択図】図１
2018178008.tif 000002
【特許請求の範囲】
【請求項１】
天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなることを特徴とする粘着剤用組成物。
【請求項２】
樹脂基材上に粘着剤層を設けてなる粘着性樹脂テープにおいて、前記粘着剤層が、請求項１に記載の粘着剤用組成物によって形成されてなることを特徴とする粘着性樹脂テープ。
【請求項３】
請求項２に記載の粘着性樹脂テープにおいて、
前記樹脂基材が、ポリ塩化ビニル樹脂を含むことを特徴とする粘着性樹脂テープ。
【請求項４】
請求項２または請求項３に記載の粘着性樹脂テープにおいて、
前記粘着剤層の厚みが、５μｍ〜２０μｍであることを特徴とする粘着性樹脂テープ。
【請求項５】
請求項２〜請求項４の何れか一項に記載の粘着性樹脂テープを使用してなることを特徴とするワイヤハーネス。
【発明の詳細な説明】
【技術分野】
【０００１】
本発明は、粘着剤用組成物、粘着性樹脂テープおよびワイヤハーネスに関する。
【背景技術】
【０００２】
自動車用電線の集束や保護を目的としてポリ塩化ビニル樹脂テープ（以下、単に「テープ」ともいう）が使用されている。ポリ塩化ビニル樹脂テープの基本構成は、ポリ塩化ビニル樹脂基材上に粘着剤層を設けたものである。粘着剤層としては、一般にゴムを主剤とし、これにロジンエステル樹脂、テルペン樹脂、脂肪族系、及び芳香族系の炭化水素樹脂等の粘着付与樹脂；低分子量のイソプレンゴム（ＩＲ）、及びポリイソブチレン等の軟化剤；フェノール系酸化防止剤等の酸化防止剤を配合した組成物等が用いられている。このような従来のテープは、ポリ塩化ビニル樹脂基材から可塑剤がブリードするため、糊厚（粘着剤層の厚み）を厚く設定し、粘着力を確保している。しかし、糊厚を厚くすると、保管中にテレスコープ現象（巻装したテープの中央がせり上がり、わん状に変形する現象）を生じたり、テープ側面から糊がはみ出しべたつくという問題があった。
【０００３】
そこで特許文献１（特開平１０−２２６７７１号公報）には、ポリ塩化ビニル樹脂（ＰＶＣ）を主体とする樹脂組成物からなるテープ基材上に粘着剤を担持させてなるＰＶＣ粘着テープにおいて、該粘着剤は２−エチルヘキシルアクリレートと、スチレン、アクリロニトリルおよびブチルアクリレートからなる群から選択された少なくとも１種の単量体との共重合体からなるＰＶＣ粘着テープが開示されている。
【先行技術文献】
【特許文献】
【０００４】
【特許文献１】特開平１０−２２６７７１号公報
【発明の概要】
【発明が解決しようとする課題】
【０００５】
特許文献１に記載のＰＶＣ粘着テープでは、上記のテレスコープ現象やべたつきの問題点の解消には有効であるものの、粘着剤として高価なアクリル系のポリマーを使用しており、汎用性に乏しいという問題点があった。
そこで、本発明は、上述した事情に鑑みてなされたものであり、その目的は、低コストであり、テレスコープ現象やテープ側面からの糊のはみ出しを生じにくく、かつ粘着力に優れた粘着剤用組成物、粘着性樹脂テープおよびワイヤハーネスを提供することにある。
【課題を解決するための手段】
【０００６】
上述した目的を達成するために、本発明に係る「粘着剤用組成物、粘着性樹脂テープおよびワイヤハーネス」は、下記（１）〜（５）を特徴としている。
（１）
天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなることを特徴とする粘着剤用組成物であること。
（２）
樹脂基材上に粘着剤層を設けてなる粘着性樹脂テープにおいて、前記粘着剤層が、上記（１）に記載の粘着剤用組成物によって形成されてなることを特徴とする粘着性樹脂テープであること。
（３）
上記（２）に記載の粘着性樹脂テープにおいて、
前記樹脂基材が、ポリ塩化ビニル樹脂を含むことを特徴とする粘着性樹脂テープであること。
（４）
上記（２）または（３）に記載の粘着性樹脂テープにおいて、
前記粘着剤層の厚みが、５μｍ〜２０μｍであることを特徴とする粘着性樹脂テープであること。
（５）
上記（２）〜（４）の何れかに記載の粘着性樹脂テープを使用してなることを特徴とするワイヤハーネスであること。
【０００７】
上記（１）の構成の粘着剤用組成物によれば、天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなる。主剤として天然ゴムラテックスおよび合成ゴムラテックスの混合物を使用し、高価なアクリル系のポリマーを使用していないので、低コストとなり、また、ロジン系粘着付与樹脂の軟化点と配合量の範囲並びにポリイソプレンの重量平均分子量と配合量の範囲を適切に設定したことにより、テレスコープ現象やテープ側面からの糊のはみ出しを防止でき、優れた粘着力も保持できる。
【０００８】
したがって、本構成の粘着剤用組成物は、テレスコープ現象やテープ側面からの糊のはみ出しを生じにくく、かつ粘着力も優れたものとなる。
【０００９】
上記（２）の構成の粘着性樹脂テープによれば、上記（１）の構成の粘着剤用組成物を粘着剤層に採用している。したがって、上記（２）の構成の粘着性樹脂テープは、テレスコープ現象やテープ側面からの糊のはみ出しを生じにくく、かつ粘着力も優れたものとなる。
【００１０】
上記（３）の構成の粘着性樹脂テープによれば、上記樹脂基材を、ポリ塩化ビニル樹脂を含むものとしている。したがって、上記（３）の構成の粘着性樹脂テープは、テレスコープ現象やテープ側面からの糊のはみ出しを生じにくく、かつ粘着力も優れたものとなり、とくにワイヤハーネスに有用である。
【００１１】
上記（４）の構成の粘着性樹脂テープによれば、粘着剤層の厚みを５μｍ〜２０μｍの範囲に設定している。粘着剤層の厚みをこのような範囲に設定することにより、粘着力、保持力という点で有利となる。
【００１２】
上記（５）の構成のワイヤハーネスによれば、上記（１）の構成の粘着剤用組成物を粘着剤層に採用した、上記（２）〜（４）のいずれか構成の粘着性樹脂テープを使用している。したがって、テレスコープ現象やテープ側面からの糊のはみ出しを生じにくく、かつ粘着力も優れたワイヤハーネスを提供できる。
【発明の効果】
【００１３】
本発明によれば、低コストであり、テレスコープ現象やテープ側面からの糊のはみ出しを生じにくく、かつ粘着力に優れた粘着剤用組成物、粘着性樹脂テープおよびワイヤハーネスを提供できる。
【００１４】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１５】
【図１】図１は、本発明の粘着性樹脂テープの一実施形態を説明するための断面図である。
【発明を実施するための形態】
【００１６】
以下、本発明に係る粘着剤用組成物、粘着性樹脂テープおよびワイヤハーネスの実施の形態について説明する。
【００１７】
（粘着剤用組成物）
本発明の粘着剤用組成物は、天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなることを特徴とする。
【００１８】
（主剤）
本発明の粘着剤用組成物の主剤は、天然ゴムラテックスおよび合成ゴムラテックスの混合物からなる。
天然ゴムラテックスとしては、粘着剤用組成物に従来使用されている公知のものを制限なく使用でき、解重合したものであることもできる。また天然ゴムラテックスは、変性天然ゴムラテックスであっても、未変性天然ゴムラテックスであってもよいが、巻き戻し力を上昇させて結束作業性を良好にするという観点からは、アクリル変性天然ゴムラテックスであることができる。アクリル変性天然ゴムラテックスとしては、粘着剤用組成物に従来使用されている公知のものを制限なく使用できる。また、本発明の効果が向上するという観点から、本発明では未変性天然ゴムラテックスとアクリル変性天然ゴムラテックスとを併用する形態が好ましく、この場合、前者：後者（不揮発分の質量比）として、２０：８０〜８０：２０が好ましく、４０：６０〜６０：４０がとくに好ましい。
【００１９】
合成ゴムラテックスとしては、スチレン−ブタジエン共重合体ラテックス、クロロプレンラテックス、アクリルエステル共重合体ラテックス、アクリル−ブタジエン共重合体ラテックス、スチレン−イソプレンラテックス等が挙げられ、これらの合成ゴムラテックスは必要に応じて酸変性（例えばカルボキシ変性物）されていてもよい。中でも粘着力が向上するという観点から、スチレン−ブタジエン共重合体ラテックスが好ましい。
【００２０】
本発明の粘着剤用組成物の主剤において、天然ゴムラテックスおよび合成ゴムラテックスの割合は、良好な粘着性およびコスト性の観点から、前者：後者（不揮発分の質量比）として、１０：９０〜９０：１０が好ましく、２０：８０〜８０：２０がさらに好ましく、３０：７０〜７０：３０がとくに好ましい。
【００２１】
なお本発明でいう不揮発分とは、ラテックスをＪＩＳ  Ｋ６３８７（２０１１）に準拠し、乾燥温度１３５℃とすることにより測定された質量である。
【００２２】
本発明の粘着剤用組成物において、主剤の割合は、粘着剤用組成物全体に対し、例えば２５〜４５質量％であり、３０〜４０質量％が好ましい。また、主剤における不揮発分は通常、３０〜７０質量％であり、４０〜６０質量％が好ましい。
【００２３】
なお上記天然ゴムラテックスおよび合成ゴムラテックスは公知であり、市販されているものを適宜利用できる。
【００２４】
（ロジン系粘着付与樹脂）
本発明で使用されるロジン系粘着付与樹脂は、軟化点１３０〜１３５℃であるものであれば、制限なく使用できるが、比較的に高軟化点のロジンエステル樹脂が好適である。具体的には、本発明で使用されるロジン系粘着付与樹脂は、軟化点１３０〜１３５℃のロジンエステル樹脂が好適である。
【００２５】
ロジンエステル樹脂は、ロジン類とアルコール類とをエステル化反応することにより得られる。
ロジン類としては、ガムロジン、ウッドロジンもしくはトール油ロジンの原料ロジン、または上記原料ロジンを不均化もしくは水素添加処理した安定化ロジンや重合ロジン等が挙げられる。またアルコール類としては、特に制限されず、１価アルコール類ないし多価アルコール類の公知のものが挙げられる。
【００２６】
なお本発明でいう軟化点とは、ＪＩＳ  Ｋ５９０２（２００６）に準拠することにより測定された温度である。
【００２７】
ロジン系粘着付与樹脂の軟化点が１３０℃未満では、粘着力が低下し、テレスコープ現象が発生する恐れがある。逆に軟化点が１３５℃を超えると、粘着力が発生せず、テープとして巻き取ることができない恐れがある。上記範囲内で軟化点を調整する方法は特に制限されないが、例えば、ロジン系粘着付与樹脂に対する酸変性処理の割合を変えることにより、適宜調整可能である。
【００２８】
また本発明では、軟化点が１３０〜１３５℃の範囲外であるその他の粘着付与樹脂を使用しないことが好ましい。軟化点が１３０〜１３５℃の範囲外であるその他の粘着付与樹脂を使用すると、粘着力が低下し、テレスコープ現象が発生する恐れがある。
【００２９】
軟化点１３０〜１３５℃のロジン系粘着付与樹脂は、天然ゴムラテックスおよび合成ゴムラテックスの混合物からなる主剤１００質量部に対し、４０〜１２０質量部配合される。配合量が４０質量部未満では、粘着力が低下し、１２０質量部を超えると、粘着力が低下し、テレスコープ現象が発生する恐れがある。
軟化点１３０〜１３５℃のロジン系粘着付与樹脂の配合量は、天然ゴムラテックスおよび合成ゴムラテックスの混合物からなる主剤１００質量部（不揮発分）に対し、６０〜１００質量部が好ましい。
【００３０】
なおロジン系粘着付与樹脂は公知であり、市販されているものを適宜利用できる。
【００３１】
（低分子量ポリイソプレン）
本発明で使用される低分子量ポリイソプレンは、重量平均分子量１５０００〜４００００を有する。重量平均分子量が１５０００未満では、粘着力が低下し、４００００を超えると粘着力が発生せず、テープとして巻き取ることができない恐れがある。
低分子量ポリイソプレンの重量平均分子量は、２００００〜３５０００が好ましい。重量平均分子量は、ＧＰＣ法により測定される。
本発明で使用される低分子量ポリイソプレンは、軟化剤としての機能を有する。
【００３２】
低分子量ポリイソプレンは、天然ゴムラテックスおよび合成ゴムラテックスの混合物からなる主剤１００質量部（不揮発分）に対し、１〜１５質量部配合される。配合量が１質量部未満では、粘着力が発生せず、テープとして巻き取ることができない恐れがあり、１５質量部を超えると、粘着力が低下し、テレスコープ現象が発生する恐れがある。
低分子量ポリイソプレンの配合量は、天然ゴムラテックスおよび合成ゴムラテックスの混合物からなる主剤１００質量部（不揮発分）に対し、１〜１０質量部が好ましく、３〜７質量部がさらに好ましい。
【００３３】
なお上記低分子量ポリイソプレンは公知であり、市販されているものを適宜利用できる。
【００３４】
本発明の粘着剤用組成物は、天然ゴムラテックスおよび合成ゴムラテックスの混合物からなる主剤に対し、軟化点１３０〜１３５℃のロジン系粘着付与樹脂および重量平均分子量１５０００〜４００００の低分子量ポリイソプレンを規定した範囲で常法に基づき添加、混合することにより調製することができる。
なお、上記添加、混合の際は、上記軟化点１３０〜１３５℃のロジン系粘着付与樹脂および重量平均分子量１５０００〜４００００の低分子量ポリイソプレンを、水性エマルジョンとして添加、混合するのが好ましい。水性エマルジョンは、水の中に乳化させることが可能であることから、有機溶剤に溶解させる必要がない。したがって、本発明の接着剤組成物を例えば車両用途に用いる場合、有機溶剤を使用せずに済むため、揮発性有機化合物（ＶＯＣ）対策の観点から好ましい。
上記水性エマルジョンの不揮発分は、例えば４０〜６０質量％である。
【００３５】
また本発明の粘着剤用組成物には、上記成分の他、公知の添加剤を必要に応じて配合できる。例えば、ヒンダードフェノール系エマルジョンを老化防止剤として、上記主剤１００質量部に対し０．５〜３質量部配合する形態によれば、性能のバランスに優れた粘着剤用組成物を提供できる。
【００３６】
（粘着性樹脂テープ）
次に本発明の粘着性樹脂テープについて説明する。
図１は、本発明の粘着性樹脂テープの一実施形態を説明するための断面図である。
図１において、本発明の粘着性樹脂テープ１０は、樹脂基材１０２上に粘着剤層１０４を設けてなり、粘着剤層１０４が、上記本発明の粘着剤用組成物によって形成されてなることを特徴とする。
【００３７】
樹脂基材１０２としては、各種材料を各種用途に応じて適宜選択して用いることができる。例えば、低密度ポリエチレン、直鎖状ポリエチレン、中密度ポリエチレン、高密度ポリエチレン、超低密度ポリエチレン、ランダム共重合ポリプロピレン、ブロック共重合ポリプロピレン、ホモポリプロピレン、ポリブテン、ポリメチルペンテン等のポリオレフィン、エチレン−酢酸ビニル共重合体、アイオノマー樹脂、エチレン−（メタ）アクリル酸共重合体、エチレン−（メタ）アクリル酸エステル（ランダム、交互）共重合体、エチレン−ブテン共重合体、エチレン−ヘキセン共重合体、ポリウレタン、ポリエチレンテレフタレート、ポリエチレンナフタレート等のポリエステル、ポリカーボネート、ポリイミド、ポリエーテルエーテルケトン、ポリイミド、ポリエーテルイミド、ポリアミド、全芳香族ポリアミド、ポリフェニルスルフィド、アラミド（紙）、ガラス、ガラスクロス、フッ素樹脂、ポリ塩化ビニル樹脂、ポリ塩化ビニリデン樹脂、セルロース系樹脂、シリコーン樹脂、金属（箔）、紙等が挙げられる。
【００３８】
粘着剤層１０４は、公知の方法により樹脂基材１０２上に設けることができる。例えば樹脂基材１０２上に粘着剤用組成物を、各種コーターを用いて塗布し、乾燥することにより形成できる。これとは別に、セパレータ上に粘着剤層を形成しておき、これを樹脂基材１０２上に転写する方法も採用することができる。
【００３９】
樹脂基材１０２の厚みは、例えば２０〜２００μｍ程度であり、粘着剤層１０４の厚みは、例えば５〜２５μｍ程度である。
【００４０】
なお、本発明の粘着性樹脂テープ１０は、樹脂基材１０２および粘着剤層１０４以外の層を必要に応じて設けることもできる。例えば、公知の下塗り層を、樹脂基材１０２および粘着剤層１０４間に設け、樹脂基材１０２に対する粘着剤層１０４の密着性を向上させることもできる。
【００４１】
本発明の粘着性樹脂テープ１０は、例えば自動車用のワイヤハーネスに好適に用いることができる。本発明の粘着性樹脂テープ１０は、ワイヤハーネスを結束する際、あるいはワイヤハーネス用保護部材をワイヤハーネスに固定する際に用いることができ、例えば結束位置や固定位置に巻き付けるようにして使用できる。
【００４２】
本発明の粘着性樹脂テープ１０をワイヤハーネスに用いる場合、樹脂基材１０２は、ポリ塩化ビニル樹脂を含むことが好適である。ポリ塩化ビニル樹脂としては、例えば、軟質ポリ塩化ビニル樹脂が挙げられる。このような形態の樹脂基材１０２は、ポリ塩化ビニル樹脂組成物から形成される。
【００４３】
上記ポリ塩化ビニル樹脂組成物において、ポリ塩化ビニル樹脂の割合は、例えば３０質量％以上であり、好ましくは４０質量％以上、さらに好ましくは５０〜７０質量％である。上記ポリ塩化ビニル樹脂組成物には、必要に応じて各種公知の添加剤を配合することができ、その例としては、顔料、安定剤、及び可塑剤等が挙げられる。
【００４４】
本発明の粘着性樹脂テープ１０をワイヤハーネスに用いる場合、樹脂基材１０２の厚みは、例えば０．０５ｍｍ〜０．２０ｍｍであり、好ましくは０．０６ｍｍ〜０．１５ｍｍである。樹脂基材１０２の厚みが０．０５ｍｍ未満では、テープが切断され易く、作業性に劣ることがある。逆に０．２０ｍｍを超えると、テープの柔軟性が低下し、巻き付け作業が困難になったり、巻き付け後に電線が曲がらなくなったりする恐れがある。
また粘着剤層１０４の厚みは、５μｍ〜２０μｍであることが好ましい。粘着剤層の厚みをこのような範囲に設定することにより、粘着力及び保持力という点で有利となる。
さらに好ましい粘着剤層１０４の厚みは、５μｍ〜１５μｍである。
【実施例】
【００４５】
以下、本発明を実施例および比較例によりさらに説明するが、本発明は下記例に制限されない。なお、各成分の調製の際に配合される質量部とは、不揮発分の質量部を意味する。
【００４６】
実施例１
（主剤の調製）
スチレン−ブタジエン共重合体ラテックス（ＪＳＲ株式会社製、Ｔ０９１Ａ、不揮発分５０質量％）２０質量部、天然ゴムラテックス（株式会社レヂテックス製、ＨＡラテックス、不揮発分６０質量％）４０質量部、およびアクリル変性天然ゴムラテックス（株式会社レヂテックス製、ＭＧ−４０、不揮発分５０質量％）４０質量部を混合し、主剤１００質量部を調製した。
【００４７】
（粘着剤用組成物の調製）
上記主剤１００質量部に対し、ロジンエステル樹脂水性乳化液（荒川化学工業株式会社製、軟化点＝１３５℃、不揮発分５０質量％）を８０質量部、ポリイソプレンラテックス（株式会社クラレ製、ＬＩＲ７００、重量平均分子量＝２８０００、不揮発分５０質量％）を５質量部、老化防止剤としてヒンダードフェノール系老化防止剤の水性乳化液を２質量部混合し、粘着剤用組成物を調製した。
【００４８】
（粘着性樹脂テープの調製）
厚み８０μｍのポリ塩化ビニル樹脂フィルム（リケンテクノス株式会社製、商品名  Ｖ３００１を使用したフィルム）上に、乾燥膜厚が５μｍとなるように、上記粘着剤用組成物を、メイヤーバー（第一理化  株式会社製、商品名  バーコーター）を用いて塗布し、乾燥し、４０℃の環境下で３日間養生し、粘着性樹脂テープを調製した。
【００４９】
得られた粘着性樹脂テープについて、下記の評価を行った。
粘着力試験：ＪＩＳ  Ｚ０２３７の保持力試験法に準じ、幅１５ｍｍ、長さ１００ｍｍの試料を切り取り、ＳＵＳ板に長さ３０ｍｍで圧着し、荷重５５０ｇをかけて４０℃雰囲気下で６０分間放置した。試験時間中に試料が落下したものを×、落下しなかったものを○として評価した。
テレスコープ試験：（８０℃、２時間の加熱後の巻装テープ高さ）−（加熱前の巻装テープ高さ）が、１ｍｍ未満の場合を○、１ｍｍ以上５ｍｍ未満の場合を△、５ｍｍ以上を×として評価した。
なお、巻装テープは粘着性樹脂テープを、巻取張力が制御できる機械で巻取ることにより作成した。
【００５０】
実施例２〜８、比較例１〜２
実施例１において、ロジン系粘着付与樹脂の軟化点および粘着剤層の厚みを表１に示すように変更したこと以外は、実施例１を繰り返した。なお、実施例５〜８、比較例１〜２のロジン系粘着付与樹脂の軟化点は、酸変性処理の割合を変えることによって変更した。
【００５１】
結果を表１に示す。
【００５２】
【表１】
2018178008.tif 000003
【００５３】
表１の結果から、各実施例で使用した粘着剤用組成物は、天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなるものであるので、各比較例に比べて、テレスコープ現象やテープ側面からの糊のはみ出しが防止され、かつ粘着力も優れたものであった。
【００５４】
なお、本発明は上記各実施形態に限定されることはなく、本発明の範囲内において種々の変形例を採用することができる。例えば、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００５５】
ここで、上述した本発明に係る粘着剤用組成物、粘着性樹脂テープおよびワイヤハーネスの実施形態の特徴をそれぞれ以下（１）〜（５）に簡潔に纏めて列記する。
（１）
天然ゴムラテックスおよび合成ゴムラテックスの混合物からなる主剤１００質量部（不揮発分）に対し、軟化点１３０〜１３５℃のロジン系粘着付与樹脂を４０〜１２０質量部および重量平均分子量１５０００〜４００００の低分子量ポリイソプレンを１〜１５質量部配合してなることを特徴とする粘着剤用組成物。
（２）
樹脂基材（１０２）上に粘着剤層（１０４）を設けてなる粘着性樹脂テープ（１０）において、前記粘着剤層（１０４）が、上記（１）に記載の粘着剤用組成物によって形成されてなることを特徴とする粘着性樹脂テープ。
（３）
上記（２）に記載の粘着性樹脂テープ（１０）において、
前記樹脂基材（１０２）が、ポリ塩化ビニル樹脂を含むことを特徴とする粘着性樹脂テープ。
（４）
上記（２）または（３）に記載の粘着性樹脂テープ（１０）において、
前記粘着剤層（１０４）の厚みが、５μｍ〜２０μｍであることを特徴とする粘着性樹脂テープ。
（５）
上記（２）〜（４）の何れかに記載の粘着性樹脂テープ（１０）を使用してなることを特徴とするワイヤハーネス。
【符号の説明】
【００５６】
１０  粘着性樹脂テープ
１０２  樹脂基材
１０４  粘着剤層
【図１】
2018178008.tif 000004